"正極、負極、セパレータ、及び、リチウム塩とイオン液体を含む非水電解質とを備えた非水電解質リチウムイオン電池において、前記イオン液体のアニオンがフルオロスルホニルトリフルオロメチルスルホニルアミドFTAであり、前記イオン液体のカチオンが1エチル3メチルイミダゾリウムEMI、NNジエチルNメチル2メトキシエチルアンモニウムDEME、NメチルNプロピルピロリジニウムPy13、NメチルNプロピルピペリジニウムPP13、アゾニアスピロ44ノナンAS44からなる群から選ばれ、前記負極に用いる負極活物質が、炭素質材料である、非水電解質リチウムイオン電池。イオン液体のカチオンがEMIである、請求項1に記載のイオン液体。負極活物質が炭素質材料である負極を備えた非水電解液リチウムイオン電池の非水電解液におけるイオン液体の使用であって、前記イオン液体のアニオンがフルオロスルホニルトリフルオロメチルスルホニルアミドFTAであり、前記イオン液体のカチオンが1エチル3メチルイミダゾリウムEMI、NNジエチルNメチル2メトキシエチルアンモニウムDEME、NメチルNプロピルピロリジニウムPy13、NメチルNプロピルピペリジニウムPP13、アゾニアスピロ44ノナンAS44からなる群から選ばれる、使用。イオン液体のカチオンがEMIまたはアゾニアスピロ44ノナンAS44である、請求項3に記載の使用。本発明は上記問題点に鑑みてなされたものであり、爆発の危険がなく、かつ、炭素質材料を負極活物質として使用した場合であっても、実用的な充放電容量を有する非水電解液リチウムイオン電池を提供することを目的とする。本発明は、以下の非水電解液リチウムイオン電池及びイオン液体の使用に関する。項1.正極、負極、セパレータ、及び、リチウム塩とイオン液体を含む非水電解質とを備えた非水電解質リチウムイオン電池において、前記イオン液体のアニオンがフルオロスルホニルトリフルオロメチルスルホニルアミドFTAであり、前記イオン液体のカチオンが1エチル3メチルイミダゾリウムEMI、NNジエチルNメチル2メトキシエチルアンモニウムDEME、NメチルNプロピルピロリジニウムPy13、NメチルNプロピルピペリジニウムPP13、アゾニアスピロ44ノナンAS44からなる群から選ばれ、前記負極に用いる負極活物質が、炭素質材料である、非水電解質リチウムイオン電池。項2.イオン液体のカチオンがEMIである、項1に記載のイオン液体。項3.負極活物質が炭素質材料である負極を備えた非水電解液リチウムイオン電池の非水電解液におけるイオン液体の使用であって、前記イオン液体のアニオンがフルオロスルホニルトリフルオロメチルスルホニルアミドFTAであり、前記イオン液体のカチオンが1エチル3メチルイミダゾリウムEMI、NNジエチルNメチル2メトキシエチルアンモニウムDEME、NメチルNプロピルピロリジニウムPy13、NメチルNプロピルピペリジニウムPP13、アゾニアスピロ44ノナンAS44からなる群から選ばれる、使用。項4.イオン液体のカチオンがEMIまたはアゾニアスピロ44ノナンAS44である、項3に記載の使用。本発明によれば、有機溶媒を使用せずイオン液体を非水電解質に用いることで得られる高い安全性を確保しながらも、高エネルギー密度を有し、充放電特性に優れた非水電解質電池を提供することができる。本発明の非水電解質リチウムイオン電池は、エチレンカーホネート、プロピレンカーホネート、ジメチルカーボネートなどの従来の有機溶媒の代わりにイオン液体を用いる。有機溶媒を用いないことで、爆発の危険のない安全な非水電解質リチウムイオン電池を得ることができる。本発明におけるイオン液体は、カチオンとして、N-メチル-N-エチルイミダゾリウムEMI、NNジエチルNメチル2メトキシエチルアンモニウムDEME、NメチルNプロピルピロリジニウムPy13、NメチルNプロピルピペリジニウムPP13、アゾニアスピロ44ノナンAS44からなる群から選ばれる少なくとも1種を使用し、アニオンとしてフルオロスルホニルトリフルオロメチルスルホニルアミドFTA-を使用する。本発明で使用するアニオンと比較対照のアニオンの構造を以下に示す。本発明における非水電解液を構成するリチウム塩のアニオンとしては、FTAが好ましいが、本発明の効果を損なわない範囲で他のアニオン例えばClO4-、BF4-、PF6-、AsF6-、SbF6-、CN-、COO-、NCF3SO22-、NC2F5SO22-、NCF3SO2C2F5SO2-、CF3SO3-、NCF3SO2C4F9SO2-、CCF3SO23-、CC2F5SO23-等を使用することができる。電解液に使用する代表的なリチウム塩としては、LiCF3SO3、LiPF6、LiClO4、LiI、LiBF4、LiBF3CF3、LiBF3C2F5、LiCF3CO2、LiSCN、LiNSO2F2、LiNSO2CF32などが挙げられる。非水電解液中のリチウムカチオンの含有量は、0.3~5mol/l、好ましくは0.5~3mol/lの範囲であることが望ましい。本発明における非水電解質電池の負極の主要構成成分である負極活物質としては、炭素質材料例えば、石炭、コークス、ポリアクリロニトリル系炭素繊維、ピッチ系炭素繊維、有機物の炭素化品、天然黒鉛、人造黒鉛、合成黒鉛、メソカーボンマイクロビーズ、有機物の黒鉛化品及び黒鉛繊維、及び、負極特性を向上させる目的でリンやホウ素を添加し改質を行った材料等が挙げられる。炭素質材料の中でも黒鉛は、金属リチウムに極めて近い作動電位を有するので電解質塩としてリチウム塩を採用した場合に自己放電を少なくでき、かつ充放電における不可逆容量を少なくできるので、負極活物質として好ましい。黒鉛結晶には良く知られている六方晶系とその他に菱面体晶系に属するものがある。特に、菱面体晶系の黒鉛は、電解液中の溶媒の選択性が広く、例えば、リチウムイオンと共挿入しやすい有機化合物や、比較的貴な電位で還元分解されやすい有機化合物を、非水電解質の構成材料として用いても、層剥離が抑制され優れた充放電効率を示すことから望ましい。非水電解液リチウムイオン電池の正極としては、アルミニウム集電体に正極活物質を塗布して得られる正極を用いることが好ましい。正極活物質としては、リチウムイオン電池において用いられる公知の正極活物質を用いることができるが、特に、リチウム基準で3~5Vの電位で作動する活物質を用いることが好ましい。正極活物質の具体例としては、高電圧を得るためには、リチウムコバルト酸化物LixCoO2、x=0.4~1、リチウムニッケル酸化物LixNiO2、x=0.3~1、リチウムマンガン酸化物LixMnO2、x=0~1、遷移金属置換リチウムマンガン酸化物LixMn1-yMyO2、M=Co、Al、Ni、Cr又はBi、x=0~1、y=0.01~0.25、リチウムニッケルコバルト酸化物LixNi1-y-zCoyMzO2、M=Al又はMn、x=0.3~1、y=0.1~0.4、z=0.01~0.2、オリビン相化合物LiMPO4M=Fe又はCo等を用いることができる。これらの内で、リチウムマンガン酸化物は、スピネル相及び層状構造のいずれでも良く、オリビン相化合物LiMPO4には、Mn、Ni等の遷移金属が少量含まれても良い。また、各酸化物は、異なる組成の酸化物の混合物であっても良い。また、高容量を得るためには、マンガン酸化物MnOxx=1.5~2、バナジウム酸化物LixVyO5x=0~3、y=1.5~3.5、これらの複合酸化物などを用いることが好ましい。正極活物質は、一種単独又は二種以上混合して用いることができる。正極は、常法に従って作製することができる。通常、上記した正極活物質に導電剤、バインダーなどを加え、この混合物を集電体上に塗布し、圧着することによって正極を製造することができる。導電剤、バインダー等は、公知の成分を使用できる。例えば、導電剤としては、アセチレンブラック、天然黒鉛、人造黒鉛、合成黒鉛などを使用できる。イオン液体を含む電解液は、通常、セパレーター部分と電極の空隙部分に含浸して用いられる。正極、負極、セパレータ、及び、リチウム塩とイオン液体を含む非水電解質とを備えた本発明の非水電解質リチウムイオン電池には、有機溶媒以外の添加剤をさらに含むことができる。上記した各構成要素は、コイン型、円筒型、ラミネートパッケージなどの公知の各種電池外装に封入され、密閉されて、リチウムイオン電池とすることができる。リチウムイオン電池としては、リチウム二次電池が好ましい。以下に、本発明を実施例及び比較例に基づき、さらに詳細に説明するが、本発明はこれらの記載により限定されるものではない。参考製造例11K[CF3SO2N]KTFSAは市販品を使用した。2K[CF3SO2NSO2F]KFTAの合成無水Et2O980ml中のK[CF3SO2NH]60.0g,0.32molの撹拌溶液にFSO22O169.5g,0.38molを-20°Cで30分かけて滴下した。混合物を-20°Cで3時間撹拌を続け、ろ過した。粗生成物21.5gをMeOHで洗浄してろ過した。溶媒を真空で除去し、アセトン/CHCl3から再結晶して生成物を得た。19FNMRCD3OD,CFCl3,470.6MHzδ56.8s,1F,-78.0s,3F;MSm/z230100[CF3SO2NSO2F]-;AnalCalcd.forCF4O4S2NK:C,4.46;N,5.20;Found:C,4.28;N,5.35.3K[FSO22N]KFSAは、市販品を使用した。参考製造例2上記のFTAのカリウム塩と、公知のN-メチル-N-エチルイミダゾリウムカチオンEMIの臭化物を、当モル量混合することにより生じる水に不要なFTAイオン液体をジクロロメタンで抽出、数度の水洗浄の後、ジクロロメタンを留去することによって、フルオロスルホニルトリフルオロメチルスルホニルアミドFTAアニオンと、1エチル3メチルイミダゾリウムEMIカチオンからなるイオン液体を得た。同様に、EMIをDEME、Py13、PP13、AS44に代える以外は上記と同様にしてイオン液体であるDEME-FTA、Py13-FTA、PP13-FTA、AS44-FTAを得た。参考製造例3公知のビストリフルオロメチルスルホニルアミドTFSAのカリウム塩とN-メチル-N-エチルイミダゾリウムカチオンEMIの臭化物を用い、参考製造例1と同様にして、イオン液体であるTFSA-EMIを得た。同様に、EMIをDEME、Py13、PP13に代える以外は上記と同様にしてイオン液体であるDEME-TFSA、Py13-TFSA、PP13-TFSAを得た。参考製造例4参考製造例2~3で得られたイオン液体に電解質のリチウム塩としてLi-TFSAを20~24質量になるように混合することにより非水電解液を得た。実施例1及び比較例1参考製造例4で得られた本発明のイオン液体EMI-FTA、DEME-FTA、Py13-FTA、PP13-FTA、AS44-FTAを含む電解液、比較例1のイオン液体EMI-TFSA、DEME-TFSA、Py13-TFSA、PP13-TFSAを含む電解液、さらに対照として、エチレンカーボネートECとジメチルカーボネートDMCの混合液にLiPF6を1Mの濃度で溶解した電解液を用い、炭素質負極人造黒鉛メソカーボンマイクロビーズ熱処理温度2800°C、結着剤:PVDF、導電助剤:アセチレンブラックからなる合剤負極及びセパレータ、外装材としてのアルミラミネートからなるハーフセル対極=リチウム金属の充放電特性を評価した。放電容量試験の試験温度は25°Cとした。充電は、CCCVモードにて終止電圧0.05Vまで行った。放電は、CCモードにて終止電圧1.5Vまでの放電を行った。得られた放電時の容量を時間率に対して図示したものを図1に示した。これからFTAアニオンからなるイオン液体は従来から知られているTFSAアニオンからなるイオン液体よりも高い電流密度での充放電が可能であることが示唆され、さらに炭素負極では、イオン液体構成カチオン自体の炭素負極への挿入/脱離反応のために、その使用が困難であるとされるEMIカチオンからなるイオン液体でもFTAを用いる事により使用可能となる事が明らかとなった。また、イオン液体の製造原料であるカリウム塩の熱分解挙動を調べた。結果を図2に示す。FTAアニオンはTFSAアニオンに匹敵する熱安定性を有することがわかる。図1,図2の結果から、FTAアニオンは高い熱安定性を示しつつ、TFSAでは困難なEMI等からなるイオン液体でも炭素負極の使用を可能とし、そのレート特性は高いことが本発明によって示された。このように本発明は十分な充放電特性を有し、かつ、高い熱安定性を有し、安全で実用的な充放電容量を有する非水電解液リチウムイオン電池を構築するのに必要とされる炭素負極のイオン液体中での作動が可能となることを明らかした。"